(57)【要約】【課題】深部硬化性が高いと共に、硬化初期から高い引張強度及びゴム硬度を発揮する硬化物を形成することができる硬化性組成物を提供する。【解決手段】本発明の硬化性組成物は、（メトキシメチル）ジメトキシシリル基を有するポリオキシアルキレン重合体（Ａ）と、遠心沈降法により測定された粒度分布における累積質量が５０％となる粒子径（Ｄ５０）が１．５μｍ以下であり且つ表面処理されていない充填剤（Ｂ）と、シラノール縮合触媒（Ｃ）とを有することを特徴とする。【選択図】なし【特許請求の範囲】
【請求項１】
（メトキシメチル）ジメトキシシリル基を有するポリオキシアルキレン重合体（Ａ）と、粒度分布における累積質量が５０％となる粒子径（Ｄ５０）が１．５μｍ以下であり且つ表面処理されていない充填剤（Ｂ）と、シラノール縮合触媒（Ｃ）とを含有することを特徴とする硬化性組成物。
【請求項２】
充填剤（Ｂ）を、ポリオキシアルキレン重合体（Ａ）１００重量部に対して、５０〜３００重量部含んでいることを特徴とする請求項１に記載の硬化性組成物。
【請求項３】
シラノール縮合触媒（Ｃ）が、ジブチル錫ジアセチルアセトナートであることを特徴とする請求項１又は２に記載の硬化性組成物。
【請求項４】
シラノール縮合触媒（Ｃ）を、ポリオキシアルキレン重合体（Ａ）１００重量部に対して、０．０５〜５重量部含んでいることを特徴とする請求項１〜３のいずれか１項に記載の硬化性組成物。
【発明の詳細な説明】
【技術分野】
【０００１】
本発明は、高い深部硬化性を有していると共に、硬化初期から高い引張強度及びゴム硬度を発揮する硬化物を形成することができる硬化性組成物に関する。
【背景技術】
【０００２】
従来から、架橋性シリル基を有する重合体を主成分として含有する硬化性組成物が知られている。硬化性組成物は、塗料、コーティング剤、接着剤、感圧接着剤、シーラント及びシーリング材などとして様々な用途に用いられている。
【０００３】
雰囲気又は被着体中に含まれている水分により、重合体が有している架橋性シリル基が加水分解及び脱水縮合してシロキサン結合を形成することによって、硬化性組成物が硬化し、これにより接着力に優れた硬化物を与える。
【０００４】
しかしながら、従来の硬化性組成物は深部硬化性が低いという問題があった。硬化性組成物の硬化は、硬化性組成物の表面から進行する。硬化の進行と共に、硬化性組成物内部への水分の透過性が低下するため、硬化性組成物内部の硬化が進行し難くなる。このような硬化性組成物では、被着体の搬送時などにおいて、被着体の位置ズレなどを生じさせることがある。
【０００５】
そこで、特許文献１及び２では、深部硬化性に優れている硬化性組成物が開示されている。
【先行技術文献】
【特許文献】
【０００６】
【特許文献１】特開２０１２−０５７１４８号公報
【特許文献２】特開２０１２−０５７１５０号公報
【発明の概要】
【発明が解決しようとする課題】
【０００７】
しかしながら、特許文献１及び２の硬化性組成物では、硬化初期における引張強度やゴム硬度が低い硬化物を形成するという問題があった。
【０００８】
したがって、本発明の目的は、深部硬化性が高いと共に、硬化初期から高い引張強度及びゴム硬度を発揮する硬化物を形成することができる硬化性組成物を提供することである。
【課題を解決するための手段】
【０００９】
本発明の硬化性組成物は、（メトキシメチル）ジメトキシシリル基を有するポリオキシアルキレン重合体（Ａ）と、粒度分布における累積質量が５０％となる粒子径（Ｄ５０）が１．５μｍ以下であり且つ表面処理されていない充填剤（Ｂ）と、シラノール縮合触媒（Ｃ）とを含有することを特徴とする。
【００１０】
［ポリオキシアルキレン重合体（Ａ）］
ポリオキシアルキレン重合体（Ａ）は、架橋性シリル基として（メトキシメチル）ジメトキシシリル基を有している。このようなポリオキシアルキレン重合体（Ａ）によれば、硬化性組成物の深部硬化性を向上させることができる。このような硬化性組成物は表面から内部まで迅速に硬化することができる。
【００１１】
ポリオキシアルキレン重合体（Ａ）は、主鎖又は側鎖の末端に（メトキシメチル）ジメトキシシリル基を有していることが好ましい。これにより硬化性組成物が、機械的強度により優れている硬化物を形成することができる。
【００１２】
ポリオキシアルキレン重合体（Ａ）は、１分子中に平均で、好ましくは１．５個以上、より好ましくは２個以上、特に好ましくは２〜２．５個の（メトキシメチル）ジメトキシシリル基を有している。（メトキシメチル）ジメトキシシリル基の平均個数が１．５個以上であるポリオキシアルキレン重合体（Ａ）によれば、ゴム弾性に優れている硬化物を形成することが可能な硬化性組成物を提供することができる。
【００１３】
ポリオキシアルキレン重合体（Ａ）における、１分子中における（メトキシメチル）ジメトキシシリル基の平均個数は、1Ｈ−ＮＭＲにより求められるポリオキシアルキレン重合体（Ａ）中の（メトキシメチル）ジメトキシシリル基の濃度、及びＧＰＣ法により求められるポリオキシアルキレン重合体（Ａ）の数平均分子量に基づいて算出することができる。
【００１４】
ポリオキシアルキレン重合体（Ａ）の主鎖は、一般式：-(R-O)n-（式中、Ｒは炭素数が１〜１４のアルキレン基を表し、ｎは繰り返し単位の数であって正の整数である。）で表される繰り返し単位を含有する重合体を含んでいることが好ましい。ポリオキシアルキレン重合体の主鎖は一種のみの繰り返し単位からなっていてもよいし、二種以上の繰り返し単位からなっていてもよい。
【００１５】
ポリオキシアルキレン重合体（Ａ）の主鎖としては、ポリオキシプロピレン、ポリオキシエチレン、ポリオキシブチレン、ポリオキシテトラメチレン、ポリオキシエチレン−ポリオキシプロピレン共重合体、ポリオキシプロピレン−ポリオキシブチレン共重合体等が挙げられる。なかでも、ポリオキシプロピレンが好ましい。ポリオキシプロピレンによれば、高い接着力及びゴム硬度を有している硬化物を形成可能な硬化性組成物を提供することができる。
【００１６】
ポリオキシアルキレン重合体（Ａ）の数平均分子量は、７，０００〜３０，０００が好ましく、９，０００〜２７，０００がより好ましい。数平均分子量が７，０００以上であるポリオキシアルキレン重合体（Ａ）によれば、硬化性組成物が硬くて脆い硬化物を形成し難くすることができる。硬くて脆い硬化物は接着力が低い。数平均分子量が３０，０００以下であるポリオキシアルキレン重合体（Ａ）によれば、適度な粘度を有し、塗工性に優れている硬化性組成物を提供することができる。
【００１７】
なお、本発明において、ポリオキシアルキレン重合体（Ａ）の数平均分子量とは、ゲルパーミエーションクロマトグラフィー（ＧＰＣ）法を用いて、ポリスチレンにより換算された値である。例えば、下記測定装置及び測定条件にて測定することができる。
【００１８】
＜測定装置＞
Wateres社製  製品名「Waters 2690」
＜測定条件＞
カラム      ：Shodex GPC KF800D（4.6mm ID×250mm)×２本
カラム温度  ：４０℃
移動相      ：テトラヒドロフラン（０．３ｍＬ／分）
サンプル濃度：０．２重量％
検出器      ：ＲＩ  ＷＡＴＥＲＳ社製  製品名「2414」
【００１９】
ポリオキシアルキレン重合体（Ａ）として、市販されている製品を用いることができる。例えば、主鎖の末端に架橋性シリル基として（メトキシメチル）ジメトキシシリル基を有するポリオキシアルキレン重合体（Ａ）としては、株式会社カネカ社製  製品名「ＦＣＳ−１」、及び「ＦＣＳ−３」等が挙げられる。
【００２０】
［充填剤（Ｂ）］
本発明の硬化性組成物は、充填剤（Ｂ）を含んでいる。充填剤（Ｂ）によれば、硬化初期から高い引張強度及びゴム硬度を発揮する硬化物を形成することが可能な硬化性組成物を提供することができる。
【００２１】
充填剤（Ｂ）としては、無機系充填剤が好ましく挙げられる。無機系充填剤としては、例えば、炭酸カルシウム、酸化カルシウム、酸化アルミニウム、二酸化ケイ素、酸化二鉄、酸化カリウム、石英、酸化亜鉛、及び酸化マグネシウムなどが挙げられる。なかでも、炭酸カルシウムが好ましい。充填剤（Ｂ）は、一種のみを用いてもよいし、二種以上を併用してもよい。
【００２２】
充填剤（Ｂ）の粒度分布における累積質量が５０％となる粒子径（Ｄ５０）は、１．５μｍ以下であるが、０．１〜１．５μｍがより好ましい。粒子径（Ｄ５０）を１．５μｍ以下とすることにより、硬化初期から高い引張強度を発揮する硬化物を形成することが可能な硬化性組成物を提供することができる。
【００２３】
なお、本発明において、充填剤（Ｂ）の粒子径（Ｄ５０）とは、遠心沈降法により測定された粒度分布において累積質量が５０％となる粒子径を意味する。充填剤（Ｂ）の粒子径（Ｄ５０）の測定は、ディスク遠心沈降式粒度分布測定装置（例えば、ＣＰＳ社製  製品名「ＤＣ−２４０００型」など）を用いて行うことができる。例えば、次の通りにして、充填剤（Ｂ）の粒子径（Ｄ５０）を測定することができる。
【００２４】
充填剤をその濃度が１重量％となるように水中に投入した後、超音波分散機（例えば、BRANSON社製 製品名「Sonifier Model 250」）を用いて１５０Ｗの出力で超音波を５分間照射して懸濁液を得る。この懸濁液について、ディスク遠心沈降式粒度分布測定装置（例えば、ＣＰＳ社製  製品名「ＤＣ−２４０００型」など）を用いて、下記測定条件にて、累積質量粒度分布曲線を測定する。この累積質量粒度分布曲線では、横軸に沈降粒子の粒子径（μｍ）を示し、縦軸に全粒子の総質量に対する沈降粒子の累積質量の百分率（％）を示す。そして、累積質量粒度分布曲線から、全粒子の総質量に対して沈降粒子の累積質量の百分率が５０質量％になった時の粒子径を求め、この粒子径を充填剤（Ｂ）の粒子径（Ｄ５０）とする。
［測定条件］
回転数：２４０００ｒｐｍ
密度勾配溶液：１６重量％ショ糖溶液
粒子密度：２．１ｇ／ｍｌ
測定範囲：０．０１〜１０μｍ
【００２５】
充填剤（Ｂ）は、表面処理されていない。したがって、充填剤（Ｂ）は、表面処理剤によって表面が被覆されていない。このような充填剤（Ｂ）によれば、高い引張強度及びゴム硬度を有する硬化物を形成することが可能な硬化性組成物を提供することができる。表面処理剤としては、飽和脂肪酸、不飽和脂肪酸、ロジン酸、及び樹脂酸等が挙げられる。
【００２６】
充填剤（Ｂ）の表面を被覆している表面処理剤の量（以下、単に「表面処理量」とも記載する）は、充填剤（Ｂ）１００重量部に対して、１重量部以下が好ましく、０重量部がより好ましい。
【００２７】
硬化性組成物中における充填剤（Ｂ）の含有量は、ポリオキシアルキレン重合体（Ａ）１００重量部に対して、５０〜３００重量部が好ましく、８０〜２００重量部がより好ましく、１２０〜１８０重量部が特に好ましい。充填剤（Ｂ）の含有量が上記範囲内であれば、高い引張強度及びゴム硬度を有する硬化物を形成することが可能な硬化性組成物を提供することができる。
【００２８】
充填剤（Ｂ）としては、市販されている製品を用いることができる。例えば、白石カルシウム社製  製品名「Ｂｒｉｌｌｉａｎｔ−１５」、「ソフトン３２００」；日東粉化社製  製品名「ＮＩＴＯＲＥＸ＃２３Ｐ」、「ＮＩＴＯＲＥＸ＃３０Ｐ」；丸尾カルシウム社製  製品名「ナノックス＃２５」、「スーパー＃２３００」、「ナノックス＃３０」等が挙げられる。
【００２９】
［シラノール縮合触媒（Ｃ）］
本発明の硬化性組成物は、シラノール縮合触媒（Ｃ）を含んでいる。シラノール縮合触媒（Ｃ）とは、シラノール基同士の脱水縮合反応を促進させるための触媒である。なお、シラノール基とは、ケイ素原子に直接結合しているヒドロキシ基（≡Ｓｉ−ＯＨ）を意味する。シラノール基は、加水分解性シリル基が加水分解することにより形成される。
【００３０】
シラノール縮合触媒（Ｃ）としては、有機錫系化合物、有機塩基系化合物、及び有機チタン系化合物などが挙げられる。これらのシラノール縮合触媒は、単独で用いられても二種以上が併用されてもよい。
【００３１】
有機錫系化合物としては、ジブチル錫ジアセチルアセトナート、ジブチル錫ジラウレート、ジブチル錫オキサイド、ジブチル錫ジメトキサイド、ジブチル錫ビス（ノニルフェノキサイド）、ジブチル錫アセテート、ジブチル錫フタレート、ジブチル錫（２−エチルヘキサノエート）、ビス（ジブチル錫ラウリン酸）オキサイド、ジブチル錫ビス（アセチルアセトナート）、ジブチル錫ビス（エチルアセトアセトナート）、ジブチル錫ビス（モノエステルマレート）、ジブチル錫オクトレート、ジブチル錫ジラウレート、ビス（ジブチル錫ビストリエトキシシリケート）オキサイド、及びジブチル錫オキシビスエトキシシリケート、ジブチル錫オキシビスエトキシシリケート、ジオクチル錫ジステアレート、ジオクチル錫オキサイド、ジオクチル錫ジラウレート、ジオクチル錫ジアセテート、ジオクチル錫ジネオデカノエート、ジオクチル錫ビス（エチルマレート）等が挙げられる。
【００３２】
有機塩基系化合物とは、分子中に金属原子を含有せず、一分子中に１個以上の第二級アミン又は第三級アミンを含み、且つ２５℃における酸解離定数（ｐＫａ）が１０以上である化合物を意味する。
【００３３】
このような有機塩基系化合物としては、１，５，７−トリアザビシクロ［４．４．０］デカ−５−エン（ｐＫａ：１１．９）、１，８−ジアザビシクロ［５．４．０］ウンデカ−７−エン（ｐＫａ：１２．５）、１，５−ジアザビシクロ［４．３．０］ノナ−５−エン（ｐＫａ：１２．７）、１−フェニルグアニジン（ｐＫａ：１３．４）、１，３−ジフェニルグアニジン（ｐＫａ：１４．５）、及びこれらと酸との塩などが挙げられる。
【００３４】
有機塩基系化合物の２５℃における酸解離定数（ｐＫａ）の測定は、次の通りにして行うことができる。先ず、有機塩基系化合物を水に溶解させて水溶液とする。次に、水溶液中、２５℃で、ｐＨ測定装置にて測定される解離段１におけるｐＨを測定し、このｐＨと有機塩基系化合物の濃度より酸解離定数（ｐＫａ）を算出することができる。
【００３５】
なかでも、シラノール縮合触媒（Ｃ）としては、有機錫系化合物及び有機塩基系化合物が好ましく、有機錫系化合物又は２５℃における酸解離定数（ｐＫａ）が１１以上の有機塩基系化合物がより好ましく、ジブチル錫ジアセチルアセトナートが特に好ましい。
【００３６】
硬化性組成物中におけるシラノール縮合触媒（Ｃ）の含有量は、ポリオキシアルキレン重合体（Ａ）１００重量部に対して、０．０５〜５重量部が好ましく、０．５〜３重量部がより好ましい。シラノール縮合触媒（Ｃ）の含有量を上記範囲内とすることによって、硬化性組成物の深部硬化性を高めることができる。
【００３７】
［シランカップリング剤］
本発明の硬化性組成物は、シランカップリング剤をさらに含んでいることが好ましい。シランカップリング剤を上述したポリオキシアルキレン重合体（Ａ）と組み合わせて用いることにより、硬化性組成物の接着性をより向上させることができる。
【００３８】
シランカップリング剤としては、アミノシランカップリング剤、エポキシシランカップリング剤、イソシアネートシランカップリング剤、メルカプトシランカップリング剤、カルボキシシランカップリング剤、ハロゲンシランカップリング剤、カルバメートシランカップリング剤、アルコキシシランカップリング剤、及び酸無水物シランカップリング剤等が挙げられる。なかでも、ポリオキシアルキレン重合体（Ａ）との相乗効果が得られやすいことから、アミノシランカップリング剤が好ましい。これらのアミノシランカップリング剤は、単独で用いられても二種以上が併用されてもよい。
【００３９】
アミノシランカップリング剤としては、３−アミノプロピルトリメトキシシラン、
３−アミノプロピルメチルジメトキシシラン、３−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノプロピルトリエトキシシラン、Ｎ，Ｎ’−ビス−［３−（トリメトキシシリル）プロピル］エチレンジアミン、Ｎ，Ｎ’−ビス−［３−（トリエトキシシリル）プロピル］エチレンジアミン、Ｎ，Ｎ’−ビス−［３−（メチルジメトキシシリル）プロピル］エチレンジアミン、Ｎ，Ｎ’−ビス−［３−（トリメトキシシリル）プロピル］ヘキサメチレンジアミン、Ｎ，Ｎ’−ビス−［３−（トリエトキシリル）プロピル］ヘキサメチレンジアミン等が挙げられる。
【００４０】
なかでも、アミノシランカップリング剤としては、３−アミノプロピルトリメトキシシラン、Ｎ−（２−アミノエチル）−３−アミノプロピルトリメトキシシラン、及びＮ−（２−アミノエチル）−３−プロピルトリエトキシシランが好ましく挙げられ、Ｎ−（２−アミノエチル）−３−アミノプロピルトリメトキシシランがより好ましく挙げられる。
【００４１】
硬化性組成物中におけるシランカップリング剤の含有量は、ポリオキシアルキレン重合体（Ａ）１００重量部に対して、０．５〜１０重量部が好ましく、１〜５重量部がより好ましい。シランカップリング剤の含有量を０．５重量部以上とすることによって、硬化性組成物の接着性を向上させることができる。また、シランカップリング剤の含有量を１０重量部以下とすることによって、硬化性組成物の貯蔵安定性や取扱性の低下を抑制することができる。
【００４２】
［可塑剤］
本発明の硬化性組成物は、可塑剤をさらに含んでいることが好ましい。可塑剤を用いることによって硬化性組成物の深部硬化性を向上させることができる。また、本発明の硬化性組成物では、充填剤（Ｂ）を用いることによって、硬化初期から高い引張強度及びゴム硬度を発揮する硬化物を形成することができる。したがって、可塑剤による硬化物の引張強度やゴム硬度の低下を高く低減することができる。
【００４３】
可塑剤として、具体的には、ジオクチルフタレート、ジブチルフタレート、ブチルベンジルフタレート等のフタル酸エステル類、ポリプロピレングリコール等のポリアルキレンオキサイド類等が挙げられる。これらの可塑剤は、単独で用いられても二種以上が併用されてもよい。
【００４４】
硬化性組成物中における可塑剤の含有量は、ポリオキシアルキレン重合体（Ａ）１００重量部に対して、１００重量部以下が好ましく、７０重量部以下がより好ましく、１〜７０重量部が特に好ましい。硬化性組成物中における可塑剤の含有量が多すぎると、可塑剤がブリードを起こす恐れがある。
【００４５】
［脱水剤］
本発明の硬化性組成物は、脱水剤をさらに含んでいることが好ましい。脱水剤によれば、硬化性組成物を保存している際に、空気中に含まれている水分によって硬化性組成物が硬化することを抑制することができる。
【００４６】
脱水剤としては、ビニルトリメトキシシラン、ヘキサデシルトリメトキシシラン、ビニルトリエトキシシラン、ビニルトリス（２−メトキシエトキシ）シラン、ジメチルジメトキシシラン、テトラエトキシシラン、メチルトリメトキシシラン、メチルトリエトキシシラン、テトラメトキシシラン、フェニルトリメトキシシラン、及びジフェニルジメトキシシラン等のシラン化合物；並びにオルトギ酸メチル、オルト酢酸メチル、及びオルト酢酸エチル等のエステル化合物等を挙げることができる。これらの脱水剤は、単独で用いられても二種以上が併用されてもよい。なかでも、脱水剤としてはビニルトリメトキシシランが好ましい。
【００４７】
硬化性組成物中における脱水剤の含有量は、ポリオキシアルキレン重合体（Ａ）１００重量部に対して、０．５〜３０重量部が好ましく、１〜２５重量部がより好ましい。
【００４８】
［他の添加剤］
本発明の硬化性組成物は、チキソ性付与剤、酸化防止剤、光安定剤、顔料、染料、沈降防止剤、溶媒等の他の添加剤を含んでいても良い。
【００４９】
酸化防止剤としては、例えば、ヒンダードフェノール系酸化防止剤、ビスヒンダードフェノール系酸化防止剤、レスヒンダードフェノール系酸化防止剤及びポリフェノール系酸化防止剤などが挙げられ、ヒンダードフェノール系酸化防止剤、及びビスヒンダードフェノール系酸化防止剤が好ましく挙げられる。硬化性組成物中における酸化防止剤の含有量は、ポリオキシアルキレン重合体（Ａ）１００重量部に対して、０．１〜２０重量部が好ましく、０．３〜１０重量部がより好ましい。
【００５０】
光安定剤としては、例えば、ベンゾトリアゾール系紫外線吸収剤、ベンゾフェノン系紫外線吸収剤、ヒンダードアミン系光安定剤などが挙げられ、ベンゾトリアゾール系紫外線吸収剤、及びヒンダードアミン系光安定剤が好ましく挙げられる。硬化性組成物中における光安定剤の含有量は、ポリオキシアルキレン重合体（Ａ）１００重量部に対して、０．１〜２０重量部が好ましく、０．１〜１０重量部がより好ましい。
【００５１】
本発明の硬化性組成物は、空気中の湿気や、被着体に含まれている湿気によって、表面から内部まで迅速に硬化することができる。また、このような硬化性組成物は、硬化初期から高い引張強度及びゴム硬度を発揮する硬化物を形成する。
【００５２】
このような硬化性組成物は、土木用、建築用、車両用、電気製品用、電子部品用、雑貨用の接着剤、シーリング剤、コーティング剤、シーラント及び目止め剤や、土木用又は建築用基材の被覆剤及びプライマー剤などとして、様々な用途に用いることができる。
【発明の効果】
【００５３】
本発明の硬化性組成物は、上述した通り、深部硬化性が高いと共に、硬化初期から高い引張強度及びゴム硬度を発揮する硬化物を形成することができる。
【発明を実施するための形態】
【００５４】
以下に、本発明を実施例を用いてより具体的に説明するが、本発明はこれに限定されない。
【実施例】
【００５５】
まず、後述する実施例及び比較例において硬化性組成物を調製するために用いた成分の詳細を記載する。
【００５６】
［ポリオキシアルキレン重合体（Ａ）］
・主鎖がポリオキシプロピレンであり且つ主鎖の末端に（メトキシメチル）ジメトキシシリル基を有するポリオキシアルキレン重合体（Ａ１）［１分子あたりの（メトキシメチル）ジメトキシシリル基の平均個数：２．２個、数平均分子量：２５，０００、カネカ社製  製品名「ＦＣＳ−３」］
・主鎖がポリオキシプロピレンであり且つ主鎖の末端に（メトキシメチル）ジメトキシシリル基を有するポリオキシアルキレン重合体（Ａ２）［１分子あたりの（メトキシメチル）ジメトキシシリル基の平均個数：２．１個、数平均分子量：２８，０００、カネカ社製  製品名「ＦＣＳ−１」］
・主鎖がポリオキシプロピレンであり且つジメトキシメチルシリル基を有するポリオキシアルキレン重合体（Ａ３）［１分子あたりのジメトキシメチルシリル基の平均個数：２．１個、数平均分子量：１７，０００、カネカ社製  製品名「Ｓ３０３」］
【００５７】
［充填剤（Ｂ）］
・充填剤（Ｂ１）［重質炭酸カルシウム、粒子径（Ｄ５０）：０．７μｍ、表面処理剤による表面処理なし、白石カルシウム社製  製品名「ソフトン３２００」］
・充填剤（Ｂ２）［炭酸カルシウム、粒子径（Ｄ５０）：１．０μｍ、表面処理剤による表面処理なし、日東粉化社製  製品名「ＮＩＴＯＲＥＸ＃２３Ｐ」］
・充填剤（Ｂ３）［重質炭酸カルシウム、粒子径（Ｄ５０）：１．８μｍ、表面処理剤による表面処理なし、白石カルシウム社製  製品名「ホワイトンＳＢ赤」］
・充填剤（Ｂ４）［炭酸カルシウム、粒子径（Ｄ５０）：０．０５μｍ、脂肪酸による表面処理あり、白石カルシウム社製  製品名「白艶華ＣＣＲ」］
【００５８】
・シラノール縮合触媒（Ｃ）［ジブチル錫ジアセチルアセトナート、日東化成社製  製品名「Ｕ−２２０Ｈ」］
・シランカップリング剤［Ｎ−（２−アミノエチル）−３−アミノプロピルトリメトキシシラン、信越化学工業社製  製品名「ＫＢＭ６０３」］
・可塑剤［ポリプロピレングリコール、旭硝子社製  製品名「エクセノール３０２０」］
・脱水剤［ビニルトリメトキシシラン、信越化学工業社製  製品名「ＫＢＭ−１００３」］
【００５９】
（実施例１〜６及び比較例１〜３）
それぞれ上述した、ポリオキシアルキレン重合体（Ａ１）〜（Ａ３）、充填剤（Ｂ１）〜（Ｂ４）、シラノール縮合触媒（Ｃ）、シランカップリング剤、可塑剤、及び脱水剤を、それぞれ表１に示した配合量で、密閉した攪拌機中で減圧しながら均一になるまで混合することにより硬化性組成物を得た。
【００６０】
（評価）
実施例及び比較例において得られた硬化性組成物について、深部硬化性、並びに硬化物の引張強度及びゴム硬度を、下記の要領にて測定した。その結果を表１に示した。
【００６１】
（深部硬化性）
硬化性組成物を水分が透過しない鋼製容器に充填した後、硬化性組成物の表面をヘラを用いて平らにならした。次に、硬化性組成物を、温度２３℃、相対湿度５０％の環境下で３時間養生させた。その後、硬化性組成物表面から硬化部分のみを取り出し、硬化部分の厚み（ｍｍ）を膜厚計（株式会社ミツトヨ製  製品名「デジマチックインジケータ  ５４３−１２５」）を用いて測定した。
【００６２】
（硬化物の引張強度）
硬化性組成物をポリエチレンフィルムの一面全面に塗工した後、温度２３℃、相対湿度５０％の環境下で１日間養生させることにより、硬化膜（厚み２ｍｍ）を得た。次に、硬化膜を切断することにより、ＪＩＳ  Ｋ６２５１に準拠した３号ダンベルの形状を有する試験片を得た。この試験片について、万能引張試験機（インストロン社製）を用いて、５００ｍｍ／ｍｉｎの引張速度で引張試験を行って、試験片が破断した時の引張強度（Ｎ／ｍｍ2）を測定した。
【００６３】
（硬化物のゴム硬度）
硬化性組成物をポリエチレンフィルムの一面全面に塗工した後、温度２３℃、相対湿度５０％の環境下で１日間養生させることにより、硬化膜（厚み２ｍｍ）を得た。次に、硬化膜３枚を積層することにより積層体を得た。この積層体のゴム硬度（ショアＡ）を、ＪＩＳ  Ｋ６２５３に準拠したタイプＡデュロメータ（テクロック社製  製品名「ＧＳ７１９Ｎ」）を用いて測定した。
【００６４】
【表１】
2015205984.tif 000002